(57)【特許請求の範囲】
【請求項１】
アルカリ性泥土を高分子凝集剤で団粒化し、団粒化された前記アルカリ性泥土に固体二酸化炭素より発生した気体二酸化炭素を接触させることを特徴とするアルカリ性泥土の処理方法。
【請求項２】
アルカリ性泥土に二酸化炭素とは異なる酸性物質を添加して混合するとともに、前記アルカリ性泥土を高分子凝集剤で団粒化し、団粒化された前記アルカリ性泥土に固体二酸化炭素より発生した気体二酸化炭素を接触させることを特徴とするアルカリ性泥土の処理方法。
【請求項３】
請求項１又は２に記載のアルカリ性泥土の処理方法において、
前記固体二酸化炭素を前記アルカリ性泥土に添加して混合することにより、前記アルカリ性泥土に前記固体二酸化炭素より発生した気体二酸化炭素を接触させることを特徴とするアルカリ性泥土の処理方法。
【請求項４】
請求項１〜３のいずれか一つに記載のアルカリ性泥土の処理方法において、
前記アルカリ性泥土にセメント粒子が含まれることを特徴とするアルカリ性泥土の処理方法。
【発明の詳細な説明】
【０００１】
【発明の属する技術分野】
本発明は、アルカリ性泥土のｐＨを低下させて、アルカリ性泥土をリサイクル可能な性状に改質することのできるアルカリ性泥土の処理方法に関する。
【０００２】
【従来の技術】
セメントを注入しながら土壌を掘削する工法（例えば、地下連壁工法、ＳＭＷ工法、ＲＪＧ工法など）では、アルカリ性の泥土が発生する。また、浚渫、シールド掘削などの工事現場においても、含水率の高い浚渫土や掘削土を改良するために、例えば、セメントやセメント系固化剤を添加・混合することで、浚渫土や掘削土を固化させる場合があり、この場合にもアルカリ性の泥土が発生する。
従来、このアルカリ性泥土は、産業廃棄物として埋立処分されていた。しかし、近年、埋立処分場の残余年数は逼迫しており、廃棄場所の確保も困難になっているとともに、埋立処分費も高騰し、泥土の埋立ては困難な状況になっている。一方、国土交通省より建設資材リサイクル法が施行され、建設発生土は埋立処分するのではなく、リサイクルすることが推奨されている。
【０００３】
このようなことから、アルカリ性泥土も他の建設泥土と同様にリサイクルが進められているが、コーン指数で表される強度が２００ｋＮ／ｍ2以上でないと、リサイクルのために十分な強度を有しないと判断され、アルカリ性泥土は廃棄物として取り扱われる。したがって、リサイクルする場合には、アルカリ性泥土に種々の固化剤を添加することにより適切な強度まで固化することとしている。
【０００４】
しかし、アルカリ性泥土をそのまま固化すると、ｐＨが高いために、植物の生育には適さず、リサイクルの用途が限定されてしまう。また、雨水の浸透によりアルカリ成分が地下に溶出する懸念もある。
そこで、このような問題を解消すべく、硫酸バンド、ＰＡＣ、希硫酸などの酸性物質を添加して、アルカリ性泥土を中性化することが行われている。
【０００５】
【発明が解決しようとする課題】
この場合、添加する酸性物質の量が少ないとアルカリを十分に中和することができないことは勿論であるが、アルカリ性泥土の固形分中に、水に溶解したり水と反応することで泥土をアルカリ性にする物質が含まれていると、アルカリ性泥土を一時的に中性化しても、そのような物質が水に溶解したり、水と反応することで、再びｐＨが上昇して泥土がアルカリ性になってしまい、リサイクル用途の拡大の障害となっていた。一方、経時後のｐＨ上昇を抑制するためには、更に酸性物質を添加することも考えられるが、これでは多量の酸性物質を取り扱わなければならず、作業性が悪かった。
【０００６】
本発明の課題は、従来用いられていた大量の酸性物質を必要とすることなく、アルカリ性泥土のｐＨを低下させて、アルカリ性泥土をリサイクル可能な性状に改質することのできるアルカリ性泥土の処理方法を提供することである。
【０００７】
【課題を解決するための手段】
請求項１記載の発明は、アルカリ性泥土を高分子凝集剤で団粒化し、団粒化された前記アルカリ性泥土に固体二酸化炭素より発生した気体二酸化炭素を接触させることを特徴としている。
請求項１記載の発明によれば、アルカリ性泥土を高分子凝集剤で団粒化することにより、アルカリ性泥土に細かい間隙が生じ、アルカリ性泥土と空気との接触面積が増大する。したがって、アルカリ性泥土に固形二酸化炭素（ドライアイス）から生じる気体二酸化炭素（炭酸ガス）を接触させる際に、効率的にアルカリ性泥土に炭酸ガスを接触させることが可能となる。
【０００８】
これにより、例えば、ドライアイスとアルカリ性泥土とを混合するような処理をしなくとも、ドライアイスから発生する炭酸ガスを含む空気中にアルカリ性泥土を放置することで、アルカリ性泥土の中性化を行うことが可能となる。また、空気中には、微量ではあるが炭酸ガスが存在するので、ドライアイスから生じた炭酸ガスによるアルカリ性泥土の中性化をやめた後にも、空気中の炭酸ガスにより中和反応を継続させることができ、例えば、アルカリ性泥土にセメント粒子のように長期に渡ってアルカリ成分を生じるような固形分が存在する場合に、中性化後に固形分からアルカリ成分が生じてｐＨが上昇するのを防止することができる。
【０００９】
また、ドライアイスは、低温である点を除けば、取扱が容易であり、アルカリ性泥土に直接ドライアイスを混合したり、ドライアイスから発生する炭酸ガスをアルカリ性泥土に吹き付けたりすることでアルカリ性泥土の中性化を行うことができ、アルカリ性泥土を中性化する際の作業性を向上できる。
さらに、炭酸ガスは、例えば、アンモニアの生産等の工業生産における副産物として発生するものであり、この副産物である炭酸ガスを利用してドライアイスが生産されるが、利用されなければ、炭酸ガスは大気中に放出されてしまうし、ドライアイスが例えば冷却用途に用いられれば最終的に炭酸ガスとして大気中に放出されてしまう。しかし、アルカリ性泥土の中性化に用いた場合には、炭酸ガスは炭酸塩となり、炭酸ガスの大気中への放出が抑制され、炭酸ガスの環境への影響を低減することができる。また、空気中に含まれる炭酸ガスからドライアイスを製造するものとすれば、空気中の炭酸ガス濃度を低減することができる。
【００１２】
請求項２記載の発明は、アルカリ性泥土に二酸化炭素とは異なる酸性物質を添加して混合するとともに、前記アルカリ性泥土を高分子凝集剤で団粒化し、団粒化された前記アルカリ性泥土に固体二酸化炭素より発生した気体二酸化炭素を接触させることを特徴としている。
請求項２記載の発明によれば、上述のようにアルカリ性泥土を団粒化することにより、炭酸ガスとアルカリ性泥土との接触面積を増大させて、効率的にアルカリ性泥土を炭酸ガスで中性化できるとともに、さらに、炭酸ガス以外の酸性物質を用いることにより、中性化を効率化して、短時間でアルカリ性泥土を中性化することができる。
【００１３】
請求項３記載の発明は、請求項１又は２に記載のアルカリ性泥土の処理方法において、前記固体二酸化炭素を前記アルカリ性泥土に添加して混合することにより、前記アルカリ性泥土に前記固体二酸化炭素より発生した気体二酸化炭素を接触させることを特徴としている。
請求項３記載の発明によれば、ドライアイスを直接アルカリ性泥土に混合することで、アルカリ性泥土とドライアイスから生じる炭酸ガスとの接触を効率的に行うことができ、短時間でアルカリ性泥土を中性化することができる。
【００１５】
請求項４記載の発明は、請求項１〜３のいずれか一つに記載のアルカリ性泥土の処理方法において、前記アルカリ性泥土にセメント粒子が含まれることを特徴としている。
請求項４に記載の発明によれば、アルカリ性泥土がセメント粒子を含む場合に、セメント粒子には、多量の酸化カルシウムが含まれ、酸化カルシウムが泥土の水分中へ溶出することや、セメントの水和反応等により、アルカリ性泥土中に水酸化カルシウムが生じて、泥土がアルカリ性となる。
そして、水酸化カルシウムが泥土の水分中に溶け込んだ炭酸と反応すると、水への溶解度が低い炭酸カルシウムが生じ、アルカリ性の泥土が中性化されるとともに、泥土の水分から炭酸カルシウムが析出し、泥土がアルカリ性を示す原因となるカルシウムイオンが安定した状態となる。
したがって、セメント粒子を含むことにより、アルカリ性となった泥土は、炭酸により好適に中性化することができる。
【００１６】
【発明の実施の形態】
以下に、本発明のアルカリ性泥土の処理方法の実施の形態を詳細に説明する。
この実施の形態におけるアルカリ性泥土の処理方法においては、本発明をセメント粒子を含み、主に、セメントの水和反応に伴ってアルカリ性となる泥土の中性化処理と固化処理に本発明を適用しているが、本発明は、セメント成分を含むアルカリ性泥土の処理に限定されるものではなく、他のアルカリ性泥土の処理にも応用可能である。また、泥土とは、主に土砂からなり、乾燥しておらず、水分を含むものである。
【００１７】
また、セメントとは、例えば、ポルトランドセメントであり、ポルトランドセメントは、石灰石、粘土、ケイ石、鉄原料などから製造され、酸化カルシウム、二酸化ケイ素、酸化アルミニウム、酸化第二鉄などをクリンカー成分として含んでおり、こららに、石膏の添加による三酸化硫黄を加えたものがポルトランドセメントの主な化学成分となっている。なお、アルカリ性泥土に含まれるセメントは、周知の各種ポルトランドセメント以外に、周知の各種混合セメント、周知の各種特殊セメント等であっても良い。
また、セメント粒子を含むアルカリ性泥土は、例えば、セメントを注入しながら土壌を掘削する工法により生じたものや、浚渫やシールド工法によるトンネルの構築の際に生じる含水率の高い土砂を改良するために、セメントやセメント系固化剤が添加されたものである。
【００１８】
この実施の形態のアルカリ性泥土の処理方法は、上述のようなセメント粒子を含むアルカリ性泥土を炭酸ガス（気体二酸化炭素）と接触させることにより、アルカリ性泥土を中性化させるものである。
そして、アルカリ性泥土を炭酸ガスと接触させる方法は、アルカリ性泥土に高分子凝集剤を加え、アルカリ性泥土を団粒化させるものである。
【００１９】
高分子凝集剤としては、泥土を団粒化できるもの、すなわち、泥土に含まれる土砂粒子等の固形粒子を凝集させて粒状にできるものならば良く、周知の高分子凝集剤を用いることができる。
また、アルカリ性泥土の団粒化は、例えば、泥土槽や、泥土の集積場などで、アルカリ性泥土に高分子凝集剤を添加することにより行うことができる。
また、この際に、高分子凝集剤が添加されたアルカリ性泥土をショベル系の重機や、アーム先端に攪拌装置が取り付けられた重機等により攪拌しても良い。
【００２０】
また、高分子凝集剤が添加されたアルカリ性泥土を、各種ミキサや、混合槽等の攪拌装置で攪拌するものとしても良い。そして、攪拌装置としては、泥土を自重や攪拌装置の攪拌力により搬送しながら攪拌し、高分子凝集剤を泥土に混合して連続的に泥土を搬出する構造となっている連続式の攪拌装置を用いても良いし、バッチ式の攪拌装置を用いても良い。また、攪拌装置に泥土を搬入する際、もしくはその前の段階で、メッシュ状のフィルタとなる部材で、アルカリ性泥土に含まれる石、礫等を取り除き、石、礫等は泥土とは別に有効利用するものとしても良い。
【００２１】
そして、アルカリ性泥土を団粒化させることにより、アルカリ性泥土内に細かい間隙を形成して、空気との接触面積を増やし、空気中の炭酸ガスをアルカリ性泥土に効率的に接触させるとともに、アルカリ性泥土の内部まで空気中の炭酸ガスを接触させることができる。
【００２２】
これにより空気中の炭酸ガスがアルカリ性泥土の水分中に効率的に溶解させられて炭酸が生じ、炭酸がアルカリ性泥土のセメント粒子に基づいて泥土の水分中に存在する水酸化カルシウムと反応し、カルシウムイオンが炭酸カルシウムとなることで、アルカリ性泥土が中性化される。また、水に対する溶解度が低い炭酸カルシウムは、泥土の水分中から析出して安定した状態となり、環境への影響が極めて少ないものとなる。
また、炭酸によるアルカリ性泥土の中性化は、アルカリ性泥土が空気と接触している間継続されることになり、さらに、アルカリ性泥土が団粒化した状態で維持されていれば効率的に継続することになる。
【００２３】
これにより、アルカリ性泥土のセメント粒子から長期に渡って水酸化カルシウムが生じるような状態であっても、アルカリ性泥土のｐＨが上昇するのを防止することができる。また、空気中の炭酸ガスが、炭酸カルシウムとして固定されることにより、空気中の炭酸ガス濃度を低減して、地球温暖化の抑制を図ることができる。
【００２４】
また、アルカリ性泥土に炭酸ガスを接触させる方法として、ドライアイス（固体二酸化炭素）をアルカリ性泥土に接触もしくは近接して配置することにより、ドライアイスから発生する炭酸ガスにより、空気中の炭酸ガス濃度を高めて中和反応を早めるものとしても良い。
ドライアイスは、製造販売されているものを搬送して用いても良いし、アルカリ性泥土を中性化処理する現場にて炭酸ガスからドライアイスを製造する装置を用いても良いし、さらに空気中の炭酸ガスからドライアイスを製造する装置を用いても良い。
また、ドライアイスの形状は、ブロック状、ペレット状、スノー状等であっても良く、どのような形状のドライアイスを用いても良い。
【００２５】
ドライアイスから発生する炭酸ガスをアルカリ性泥土に接触させる方法としては、ドライアイスから発生する炭酸ガスを送風装置等により、アルカリ性泥土に吹き付けて、中和反応をさらに早めるものとしても良い。また、スノー状のドライアイスを吹き付けるものとしても良い。また、泥土槽や泥土の集積場等において、ドライアイス上にアルカリ性泥土を搬入し、ドライアイスから発生する炭酸ガスで、アルカリ性泥土が下から炭酸ガスにより曝気される状態としても良い。
【００２６】
また、ドライアイスを直接アルカリ性泥土に混合することにより、ドライアイスから発生する炭酸ガスをアルカリ性泥土に接触させるものとしてもよい。
この場合、アルカリ性泥土に高分子凝集剤を混合した場合と同様の方法を用いることができるとともに、高分子凝集剤と同時にドライアイスをアルカリ性泥土に混合するものとしても良い。
【００２７】
また、アルカリ性泥土にドライアイスから生じる炭酸ガスを接触させるとともに、さらに炭酸以外の酸性物質を添加することで、炭酸ガスと炭酸以外の酸性物質とにより、アルカリ性泥土を中性化しても良い。
前記酸性物質としては、炭酸以外で、アルカリ性泥土に添加した場合にアルカリ性泥土を中性化する効果を発揮するものであればよく、例えば、硫酸アルミニウム、硫酸第一鉄、ＰＡＣ（ポリ塩化アルミニウム）、酸性硫酸ナトリウム、スルファミン酸、ポリアクリル酸、硫酸アンモニウム、ミョウバン、仮焼ミョウバン塩酸、硫酸、硝酸、リン酸などが挙げられる。また、これらの酸性物質は、それぞれ単独で用いられてもよいし、２種以上が組み合わされて用いられても良い。
【００２８】
また、上述の酸性物質によりアルカリ性泥土を中性化する際には、上述の高分子凝集剤をアルカリ性泥土に混合する際と同様の方法を用いて酸性物質をアルカリ性泥土に混合し、アルカリ性泥土を中性化することができる。
炭酸ガスと炭酸以外の酸性物質を併用することにより、従来よりも炭酸以外の酸性物質の使用量を低減することができる。これにより酸性物質の使用量を低減して、アルカリ性泥土の中性化処理の作業性の向上を図ることができる。また、炭酸ガスと酸性物質とを併用してアルカリ性泥土を中性化することにより、中性化処理時間の短縮を図ることができる。
なお、アルカリ性泥土に、ドライアイスから発生する炭酸ガスを接触させる処理と、炭酸以外の酸性物質を添加して混合する処理とは、同時に行うものとしても良いし、炭酸以外の酸性物質を用いた処理の前に、炭酸ガスを用いた処理を行っても良いし、炭酸以外の酸性物質を用いた処理の後に、炭酸ガスを用いた処理を行っても良い。
【００２９】
また、アルカリ性泥土を中性化するのに、ドライアイスから発生する炭酸ガスを用いる場合には、アルカリ性泥土に高分子凝集剤を添加することなく、団粒化されていないアルカリ性泥土にドライアイスから発生する炭酸ガスを接触させるものとしても良い。
なお、この際にも、アルカリ性泥土にドライアイスから発生する炭酸ガスを吹き付けても良いし、アルカリ性泥土にドライアイスを混合するものとしても良い。このように、アルカリ性泥土にドライアイスを混合する際には、上述の高分子凝集剤をアルカリ性泥土に混合した際と同様の方法を用いることができる。
【００３０】
また、団粒化されていないアルカリ性泥土にドライアイスから発生する炭酸ガスを接触させる際に、上述の炭酸以外の酸性物質を併用して、アルカリ性泥土を中性化しても良い。
【００３１】
そして、中性化されるアルカリ性泥土は、含まれるセメント粒子の水和反応により固化することになる。なお、アルカリ性泥土に含まれるセメント成分の量は、固化した際に所望の強度を発現することが好ましく、元々含まれるセメント成分の量が所望の強度を発現するのに足りない場合には、アルカリ性泥土の中性化処理を行う際にアルカリ性泥土にセメント、セメント系固化剤を添加しても良い。また、アルカリ性泥土が所望の強度とならない場合に、セメント系以外の固化剤を添加するものとしても良い。
中性化された泥土は所望の強度を有するものとすることにより、この泥土を例えば、盛り土、埋戻し材料等の建築土木資材として、再利用することができる。
【００３２】
なお、本発明は、上記実施形態に限定されることなく、本発明の趣旨を逸脱しない範囲において、種々の改良並びに設計の変更を行っても良い。
また、上記実施形態では、アルカリ性泥土として、土木建築現場等にて発生するセメント粒子を含んだアルカリ性泥土を例示したが、これに限られるものではなく、アルカリ性の泥土であれば如何なるものであっても良い。例えば、アルカリ性の廃液が浸み込んだ泥土等にも適用可能である。
また、地盤に直接セメント、セメント系固化剤を混練して地盤改良を行う際に、地盤がセメント、セメント系固化剤の添加によりアルカリ性の泥土の状態となる場合に、これを本発明のアルカリ性泥土として、地盤に直接ドライアイスを混合することにより、地盤を中性化するものとしても良い。
【００３３】
【実施例】
次に、本発明を実施例によりさらに詳細に説明するが、本発明はこれらの例によって何ら限定されるものではない。
下記実施例１〜３及び参考例１で用いられるアルカリ性泥土は、浚渫泥土（含水率５０．１３％、比重１．５１６）に、体積当たり２００ｋｇ／ｍ3となるようにセメントを添加し、ｐＨが１２．６８となるように調整することで製作した。
また、アルカリ性泥土の撹拌には、例えば攪拌用の羽根を備えた攪拌装置が用いられた。
【００３４】
［実施例１］
実施例１では、アルカリ性泥土１０リットルにドライアイスを所定量添加した後、攪拌を行うことで混合した。そして、撹拌を開始してから３０分、６０分、９０分、１２０分、１８０分後のアルカリ性泥土のｐＨを測定したところ、下記表１のような結果になった。
【表１】
0003899992.tif 000002
【００３５】
［実施例２］
実施例２では、アルカリ性泥土１０リットルに高分子凝集剤を所定量添加した後、攪拌を行うことで混合してアルカリ性泥土を団粒化した。その後、ドライアイスを所定量添加し実施例１と同様にして混合した。その後、アルカリ性泥土のｐＨを実施例１と同様に経時的に測定したところ、下記表２のような結果になった。
【表２】
0003899992.tif 000003
【００３６】
［実施例３］
実施例３では、実施例２と同様にしてアルカリ性泥土を団粒化した後、酸性物質として硫酸アルミニウムを１ｋｇ添加し、攪拌を行うことで混合してアルカリ性泥土のｐＨを１０．３まで低下させた。その後、ドライアイスを所定量添加し上記実施例と同様にして混合した。その後、アルカリ性泥土のｐＨを上記実施例と同様に経時的に測定したところ、下記表３のような結果になった。
【表３】
0003899992.tif 000004
【００３７】
［参考例１］
参考例１では、アルカリ性泥土１０リットルを未処理の状態のまま放置した。
そして、放置してから２４時間、２４０時間後のアルカリ性泥土のｐＨを測定したところ、下記表４のような結果になった。
【表４】
0003899992.tif 000005
【００３８】
［実施例４］
実施例４では、ＳＭＷ工法で発生したアルカリ性泥土に高分子凝集剤を添加し混合してアルカリ性泥土を団粒化した状態のものを、対象となる未処理状態の前記アルカリ性泥土とともに放置した。そして、放置してから各アルカリ性泥土のｐＨを経時的に測定した。その結果を、図１に示す。
【００３９】
参考例１では、アルカリ性泥土を未処理の状態のまま放置すると、２４時間後にｐＨは１２．５１であり、２４０時間後に１１．６４とわずかに低下している。
【００４０】
これに対して、実施例１〜３のように、アルカリ性泥土に炭酸ガスを接触させると、いずれの場合も、アルカリ性泥土が炭酸ガスにより急速に中性化される。すなわち、ドライアイスは各々のアルカリ性泥土内で全体的に満遍なく混合され、混合されたドライアイスが気化することで炭酸ガスが発生する。炭酸ガスはアルカリ性泥土内の細部まで略均一に行き渡って、泥土の水分中に溶解することで炭酸となる。そして、炭酸とアルカリ性泥土中のセメント粒子に基づく水酸化カルシウムとが反応することで、炭酸カルシウムが生じる。これにより、アルカリ性泥土が中性化して、アルカリ性泥土のｐＨが急速に低下している。
【００４１】
特に、実施例２のように、アルカリ性泥土を団粒化させると、アルカリ性泥土に細かい間隙が生じるため、炭酸ガスとの接触面積が増加し、アルカリ性泥土に炭酸ガスを効率的に接触させることが可能となる。これにより、アルカリ性泥土の中性化が効率的に行われ、ドライアイスの添加後６０分でアルカリ性泥土のｐＨは７．８まで低下している。
【００４２】
また、実施例３のように、アルカリ性泥土を団粒化させた後、酸性物質を混合すると、アルカリ性泥土のアルカリ成分が酸性物質により中和されてｐＨが低下するため、固体二酸化炭素の混合後６０分でアルカリ性泥土のｐＨは７．４まで低下している。つまり、中性化処理が効率化され、炭酸ガスによるアルカリ性泥土の中性化にかかる時間を減少させている。さらに、この場合、アルカリ性泥土が団粒化されているため、アルカリ性泥土に細かい間隙が生じ、アルカリ性泥土のｐＨを低下させるために必要とする酸性物質の量を少なくすることも可能となる。
【００４３】
また、実施例４のように、アルカリ性泥土を団粒化すると、アルカリ性泥土の炭酸ガスとの接触面積が増加して、アルカリ性泥土が空気中の炭酸ガスと接触しやすい状態となる。従って、高いｐＨのアルカリ性泥土であっても団粒化して放置しておくだけで、手間をかけずに継続的に中性化を進行させることになり、未処理の状態では３０日後のｐＨが１２程度であるのに対して、ｐＨは９付近まで低下している。さらに、空気中の炭酸ガスにより継続的にアルカリ性泥土が中性化されることで、アルカリ性泥土を従来用いられていた酸性物質で中性化した場合のような中性化処理後の泥土のｐＨ上昇が抑制されている。
【００４４】
このように、実施例１〜３によれば、アルカリ性泥土のｐＨを短時間で低下させて、アルカリ性泥土をリサイクル可能な性状に改質することができる。また、実施例４によれば、アルカリ性泥土を団粒化して空気中の炭酸ガスと接触しやすくすることにより、時間はかかるがアルカリ性泥土を中性化させることができる。
【００４５】
【発明の効果】
本発明によれば、アルカリ性泥土に炭酸ガスを接触させることにより、アルカリ性泥土が炭酸ガスにより中性化される。従って、大量の酸性物質を必要とすることなく、アルカリ性泥土のｐＨを低下させて、アルカリ性泥土をリサイクル可能な性状に改質することができる。
【図面の簡単な説明】
【図１】実施例４における未処理のアルカリ性泥土及び団粒化されたアルカリ性泥土のｐＨの変化を示す図である。
【図１】
0003899992.tif 000006